(57)【要約】【課題】プロの職人によらなくても容易に且つ短時間で貼施工を行うことができるとともに、破損なく剥して容易に移設が可能で、絵柄の分割数を最小限に抑えることができるフロアグラフィックスを提供すること。【解決手段】基材２の表面にプリントを施してプリント層３を形成し、その上にスプレーガン方式で液体状の第１のコーティング剤を噴霧して下塗りアンダーコート層４を形成し、その上に同様の方法で液体状の第２のコーティング剤を噴霧して上塗りトップコート層５を形成してフロアグラフィックス１を構成する。又、前記基材２の裏面の周縁に両面テープ６を接着する。【選択図】図１
0003106305.tif 000002
【実用新案登録請求の範囲】
【請求項１】
基材の表面にプリントを施してプリント層を形成し、その上にスプレーガン方式で液体状の第１のコーティング剤を噴霧して下塗りアンダーコート層を形成し、その上に同様の方法で液体状の第２のコーティング剤を噴霧して上塗りトップコート層を形成して成ることを特徴とするフロアグラフィックス。
【請求項２】
前記基材の裏面の周縁に両面テープを接着したことを特徴とする請求項１記載のフロアグラフィックス。
【請求項３】
前記基材をＦＦ（内照用の透過原反）、ターポリン、キャンバス等の生地素材で構成したことを特徴とする請求項１記載のフロアグラフィックス。
【請求項４】
前記プリントをインクジェットプリント、シルク印刷、グラビア印刷等のビジュアル定着法によって行うことを特徴とする請求項１記載のフロアグラフィックス。
【請求項５】
前記第２のコーティング剤にシリコン又はフッ素、若しくはその両方を含有せしめたことを特徴とする請求項１記載のフロアグラフィックス。
【考案の詳細な説明】
【技術分野】
【０００１】
本考案は、屋内又は半屋内のフロアに対してビジュアル表現を施すためのフロアグラフィックスに関するものである。
【背景技術】
【０００２】
例えば、店内のフロアに各種グラビアや文字による情報等を表示するために、フロアグラフィックスをフロアに貼着することが行われている。
【０００３】
ところで、従来のフロアグラフィックスとしては、塩化ビニル等の粘着フィルムの表層にプリントを施し、そのプリント面にポリカーボネート、ポリエステル等のフィルムをラミネートして成る製品が一般的であった。
【０００４】
そして、フロアグラフィックスの貼施工に際しては、該フロアグラフィックスの裏面全体を粘着糊によってフロアに貼着する作業がなされていた。
【０００５】
尚、フィルムによるラミネートに代えて、基材のプリント面に、硬化後において適度の弾性と伸長性を有するポリウレタン塗料等の二液型塗料を塗布する提案がなされている（特許文献１参照）。
【０００６】
【特許文献１】特許第３３２８９０２号公報
【考案の開示】
【考案が解決しようとする課題】
【０００７】
しかしながら、従来のフロアグラフィックスの基材には、剛性及び引張強度の低い塩化ビニル等の粘着フィルムが使用されていたため、当該フロアグラフィックスを他の場所に移設する際にこれをフロアから剥すと、該フロアグラフィックスが破損するためにこれを再び使用することができないという問題があった。
【０００８】
又、フロアグラフィックスは、その裏面の全面が貼着糊によってフロアに貼着されていたため、その貼施工は専らプロの職人によってなされ、その施工時間も長く、素人が容易に施工することは困難であった。そして、一旦フロアに貼着されたフロアグラフィックスの剥離作業も容易ではなく、前述のように剥離時に容易に破損し易いため、フロアグラフィックスの移設は事実上不可能であった。
【０００９】
更に、従来のフロアグラフィックスにおいては、フィルムラミネートによってプリント面を保護する構成が採用されていたため、該フロアグラフィックスの幅寸法には自ずと制限があり、１３００ｍｍ幅が最大であり、例えば絵柄が複数に分割され、施工後の絵柄等の合わせに完全を期し難いという問題もあった。
【００１０】
本考案は上記問題に鑑みてなされたもので、その目的とする処は、プロの職人によらなくても容易に且つ短時間で貼施工を行うことができるとともに、破損なく剥して容易に移設が可能で、絵柄の分割数を最小限に抑えることができるフロアグラフィックスを提供することにある。
【課題を解決するための手段】
【００１１】
上記目的を達成するため、請求項１記載の考案は、基材の表面にプリントを施してプリント層を形成し、その上にスプレーガン方式で液体状の第１のコーティング剤を噴霧して下塗りアンダーコート層を形成し、その上に同様の方法で液体状の第２のコーティング剤を噴霧して上塗りトップコート層を形成してフロアグラフィックスを構成したことを特徴とする。
【００１２】
請求項２記載の考案は、請求項１記載の前記基材の裏面の周縁に両面テープを接着したことを特徴とする。
【００１３】
請求項３記載の考案は、請求項１記載の前記基材をＦＦ（内照用の透過原反）、ターポリン、キャンバス等の生地素材で構成したことを特徴とする。
【００１４】
請求項４記載考案は、請求項１記載の前記プリントをインクジェットプリント、シルク印刷、グラビア印刷等のビジュアル定着法によって行うことを特徴とする。
【００１５】
請求項５記載の考案は、請求項１記載の前記第２のコーティング剤にシリコン又はフッ素、或はその両方を含有せしめたことを特徴とする。
【考案の効果】
【００１６】
本考案によれば、基材を従来のフィルムに代えて剛性及び引張強度の高いＦＦ（内照用の透過原反）、ターポリン、キャンバス等の生地素材で構成したため、フロアグラフィックスを剥してもこれが破損することがなく、剥したフロアグラフィックスを再使用することができる。又、基材表面のプリント層の保護を従来のフィルムラミネートに代えて、スプレーガン方式で液体状のコーティング剤を噴霧して形成される下塗りアンダーコート層と上塗りトップコート層によって行うようにしたため、フロアグラフィックスの幅寸法を大幅に拡大することができ、絵柄の分割数を最小限に抑えることができる。
【００１７】
そして、フロアグラフィックスの外表面に露出する上塗りトップコート層を形成する第２のコーティング剤にシリコン又はフッ素、或はその両方を含有せしめたため、外表面の耐摩傷性を高めることができる。
【００１８】
又、基材の裏面の周縁に両面テープを接着したため、フロアグラフィックスの貼施工に際しては、両面テープによってフロアグラフィックスの周縁のみをフロアに部分的に接着するのみで良く、プロの職人によらなくても、貼施工を容易に且つ短時間で行うことができるとともに、フロアグラフィックスをフロアから容易に剥してこれを移設することができる。
【考案を実施するための最良の形態】
【００１９】
以下に本考案の実施の形態を添付図面に基づいて説明する。
【００２０】
図１は本考案に係るフロアグラフィックス１の層構成を示す部分拡大断面図であり、同図において、２はＦＦ（内照用の透過原反）、ターポリン、キャンバス等の生地素材で構成された基材である。そして、この基材２の表面には、インクジェットプリント、シルク印刷、グラビア印刷等のビジュアル定着法によって所定の絵柄等のプリントが施されてプリント層３が形成されている。
【００２１】
上記プリント層３の上には、図２に示す要領によって下塗りアンダーコート層４が形成され、更にその上には上塗りトップコート層５が形成される。
【００２２】
図２は下塗りアンダーコート層４及び上塗りトップコート層５の形成要領を示す斜視図であり、作業に際しては、表面に例えば図示のように「ＡＢＣ」の英文字がプリントされた基材２を作業台１０の上に載せる。
【００２３】
次に、上記基材２の表面に形成されたプリント層３の上に、塗布ガン１１を用いたスプレーガン方式によって液体状の第１のコーティング剤を噴霧した後にこれを乾燥させて下塗りアンダーコート層４を形成する。ここで、第１のコーティング剤としては、２液性のウレタンコーティング剤、具体的には日本孔版印刷株式会社製ＪＫ２０００（主剤８：硬化剤１：専用シンナー４）からシンナーを抜いたものが使用される。又、塗布ガン１１としてはチロン社製の低圧ブロアーが使用され、その先端には口径φ２ｍｍのノズルが取り付けられる。
【００２４】
而して、前記ウレタンコーティング剤を攪拌して２０〜３０分放置した後、前記塗布ガン１１によってノズルからウレタンコーティング剤を基材２表面のプリント層３の上に約０．３ｋｇ／ｃｍ２
の圧力で噴霧する。すると、ウレタンコーティング剤がノズルから蜘蛛の巣状に噴射されてプリント層３の上に付着し、その一部はプリント層３に浸透する。そして、この作業を反復した後にウレタンコーティング剤を乾燥させることによって前記下塗りアンダーコート層４が形成される。ここで、前述のようにウレタンコーティング剤には溶剤としてのシンナー分が微量しか含まれていないため、その粘度は高く、下塗りアンダーコート層４の表面には図１に示すように多数の凹凸が形成される。
【００２５】
尚、この場合のウレタンコーティング剤の塗布量としては、主剤１３６ｃｃ／ｍ２ 、硬化剤１８ｃｃ／ｍ２ が目安とされる。又、乾燥時間は常温下で約８時間、６０℃の雰囲気中で約２時間とされる。
【００２６】
以上の要領でプリント層３の上に下塗りアンダーコート層４が形成されると、この下塗りアンダーコート層４の上に同様の要領で上塗りトップコート層５が形成される。
【００２７】
即ち、塗布ガン１１を用いたスプレーガン方式によって液体状の第２のコーティング剤を噴霧した後に乾燥させて下塗りアンダーコート層４の上に上塗りトップコート層５を形成する。ここで、第２のコーティング剤としては、シリコン又はフッ素、或はその両方を含有した耐擦傷性コーティング剤、具体的には日本孔版印刷株式会社製ＪＫ２（主剤２：硬化剤１）が使用される。又、塗布ガン１１の先端には口径φ１ｍｍのノズルが取り付けられる。
【００２８】
而して、前記耐擦傷性コーティング剤を攪拌して１０分放置した後、前記塗布ガン１１によってノズルから耐擦傷性コーティング剤を下塗りアンダーコート層４の上に約０．３ｋｇ／ｃｍ２
の圧力で噴霧する。すると、耐擦傷性コーティング剤がノズルから蜘蛛の巣状に噴射されて下塗りアンダーコート層４の上に付着し、この作業を反復した後に耐擦傷性コーティング剤を乾燥させることによって上塗りトップコート層５が形成される。尚、この場合のウレタンコーティング剤の塗布量としては、主剤１００ｃｃ／ｍ２
、硬化剤５０ｃｃ／ｍ２ が目安とされる。
【００２９】
以上のようにして表面上にプリント層３、下塗りアンダーコート層４及び上塗りトップコート層５が形成された基材２の裏面の周縁には、例えば幅３０ｍｍ程度の両面テープ６（図１参照）が接着されている。
【００３０】
以上にように構成されるフロアグラフィックス１においては、基材２を従来のフィルムに代えて剛性及び引張強度の高いＦＦ（内照用の透過原反）、ターポリン、キャンバス等の生地素材で構成したため、該フロアグラフィックス１をフロアから剥してもこれが破損することがなく、剥したフロアグラフィックス１を再使用することができる。
【００３１】
又、基材２表面のプリント層３の保護を従来のフィルムラミネートに代えて、スプレーガン方式で液体状のコーティング剤を噴霧して形成される下塗りアンダーコート層４と上塗りトップコート層５によって行うようにしたため、プリント層３が確実に保護されるとともに、フロアグラフィックス１の幅寸法を大幅に拡大することができ（具体的には、従来の１３００ｍｍ幅から３０００ｍｍ幅に拡大することができる）、絵柄の分割数を最小限に抑えることができる。更に、フロアグラフィックス１の表面は汚れにくく、万一汚れた場合には、表面を軽く擦れば汚れを簡単に落とすことができる。
【００３２】
そして、フロアグラフィックス１の外表面に露出する上塗りトップコート層５を形成する第２のコーティング剤としてシリコン又はフッ素、或はその両方を含有した耐擦傷性コーティング剤を採用したため、フロアグラフィックス１の外表面の耐摩傷性を高めることができる。
【００３３】
又、第１のコーティング剤として粘性調整シンナーを抜いたウレタンコーティング剤を使用したため、前述のように下塗りアンダーコート層４の表面に多数の凹凸を形成することができ、これに伴って上塗りトップコート層５の表面にも多数の凹凸が形成され、しかも、上塗りトップコート層５にはシリコン又はフッソ、或はその両方が含有されているため、フロアグラフィックス１の外表面が滑りにくくなってノンスリップ効果が高められ、フロアを往来する人の安全性を高めることができる。尚、フロアグラフィックス１の外表面のノンスリップ効果を更に高めるには、下塗りアンダーコート層４の上又は上塗りトップコート層５の上、或は双方のコート層４，５の上にガラスビーズを散布すれば良い。
【００３４】
更に、基材２の裏面の周縁に両面テープ６を接着したため、フロアグラフィックス１の貼施工に際しては、両面テープ６によってフロアグラフィックス１の周縁のみをフロアに部分的に接着するだけで良く、プロの職人によらなくても、貼施工を容易に且つ短時間で行うことができるとともに、フロアグラフィックス１をフロアから容易に剥してこれを移設することができる。このように、本考案に係るフロアグラフィックス１にあっては、これをフロアから容易に剥して何度でも使用することができる。
【００３５】
尚、本実施の形態では、下塗りアンダーコート層４と上塗りトップコート層５の形成に際して２液性のウレタンコーティング剤を使用したが、他の任意のコーティング剤或は１液性のコーティング剤を使用することもできる。
【産業上の利用可能性】
【００３６】
本考案に係るフロアグラフィックスは、屋内のフロアへのビジュアル表現はもとより、半屋内でのピータイル若しくは同様の床材料へのフロアグラフィック用として利用することができる。
【図面の簡単な説明】
【００３７】
【図１】本考案に係るフロアグラフィックスの層構成を示す部分拡大断面図である。
【図２】本考案に係るフロアグラフィックスの下塗りアンダーコート層及び上塗りトップコート層の形成要領を示す斜視図である。
【符号の説明】
【００３８】
１    フロアグラフィックス
２    基材
３    プリント層
４    下塗りアンダーコート層
５    上塗りトップコート層
６    両面テープ
【図１】
0003106305.tif 000003
【図２】
0003106305.tif 000004